(57)【要約】【課題】グラフェン膜のマイクロメートルオーダーの局所的な透過率を測定可能な測定装置及びグラフェン膜の欠陥修復方法を提供する。【解決手段】グラフェン膜の欠陥修復方法は、グラフェン膜の局所領域におけるラマン分光測定によりグラフェン膜の欠陥個所を検出し、該欠陥個所にレーザーを照射して、前記グラフェン膜の欠陥個所を修復するグラフェン膜の欠陥修復方法であって、前記局所領域の欠陥個所の修復は、共鳴ラマン散乱測定を行い、前記共鳴ラマン散乱測定において得られるスペクトルで、１３１０ｃｍ−１以上１３５０ｃｍ−１以下の範囲内での最大のピーク強度をＤとしたときに、Ｄバンドが現れる局所的な領域を前記グラフェン膜の欠陥個所として識別し、前記グラフェン膜の欠陥個所として識別された個所にカーボンソースを与えながらレーザーを照射して、該欠陥に前記カーボンソースを充填して修復を行なう。【選択図】図１
2014238377.tif 000002
【特許請求の範囲】
【請求項１】
グラフェン膜の局所領域におけるラマン分光測定によりグラフェン膜の欠陥個所を検出し、
該欠陥個所にレーザーを照射して、前記グラフェン膜の欠陥個所を修復するグラフェン膜の欠陥修復方法であって、
前記局所領域の欠陥個所の修復は、共鳴ラマン散乱測定を行い、
前記共鳴ラマン散乱測定において得られるスペクトルで、１３１０ｃｍ−１以上１３５０ｃｍ−１以下の範囲内での最大のピーク強度をＤとしたときに、Ｄバンドが現れる局所的な領域を前記グラフェン膜の欠陥個所として識別し、
前記グラフェン膜の欠陥個所として識別された個所にカーボンソースを与えながらレーザーを照射して、該欠陥に前記カーボンソースを充填して修復を行なうことを特徴とするグラフェン膜の欠陥修復方法。
【請求項２】
グラフェン膜の局所領域に測定用レーザーを照射して透過率を測定してグラフェン膜の欠陥個所を検出し、
該欠陥個所に修復用レーザーを照射して、前記グラフェン膜の局所領域の欠陥を修復するグラフェン膜の欠陥修復方法であって、
前記局所領域の欠陥の修復は、前記透過率に基づいて前記グラフェン膜の層数のバラツキを算出し、
前記グラフェン膜の層数のバラツキを前記測定用レーザーの強度よりも大きな強度の修復用レーザーを照射して修復を行なうグラフェン膜の欠陥修復方法。
【請求項３】
グラフェン膜の局所領域の欠陥を修復するためにレーザー光を照射して基材上に設けられたグラフェン膜の透過率を算出して透過率測定装置であって、
所定の波長のレーザーを発振するレーザー光源と、
前記レーザー光源に対向して配置され、前記レーザー光を透過する基材上に設けられたグラフェン膜を透過したレーザーの強度を測定する検出器と、
前記レーザー光を透過する基材上に設けられたグラフェン膜と前記検出器との間に配設され、前記レーザーの波長以外の信号を除去するフィルターとを有し、
前記レーザー光源と前記フィルターとの間に配置された前記レーザーを透過する基板上に設けられたグラフェン膜の局所位置に前記レーザーを照射し、
前記グラフェン膜を透過した前記レーザーの強度を、前記フィルターを介して、前記検出器で検出し、
前記グラフェン膜の透過率を算出する手段を備えるグラフェン膜の透過率測定装置。
【請求項４】
前記基材上に設けられたグラフェン膜は、移動可能なステージに載置されることを特徴とする請求項３に記載のグラフェン膜の透過率測定装置。
【請求項５】
共鳴ラマン散乱測定部をさらに備え、
前記グラフェン膜に対して共鳴ラマン散乱測定を行うことを特徴とする請求項３又は４に記載のグラフェン膜の透過率測定装置。
【請求項６】
所定の波長のレーザーを発振するレーザー光源と、
前記レーザー光源に対向して配置され、前記レーザー光を透過する基材上に設けられたグラフェン膜を透過したレーザーの強度を測定する検出器と、
前記レーザー光を透過する基材上に設けられたグラフェン膜と前記検出器との間に配設され、前記レーザーの波長以外の信号を除去するフィルターとを有し、
前記レーザー光源と前記フィルターとの間に配置された前記レーザーを透過する基板上に設けられたグラフェン膜の局所位置に前記レーザーを照射し、
前記グラフェン膜を透過した前記レーザーの強度を、前記フィルターを介して、前記検出器で検出し、
前記グラフェン膜の透過率を算出する手段を備えるグラフェン膜の透過率測定装置。
【発明の詳細な説明】
【技術分野】
【０００１】
本発明は、グラフェン膜の欠陥修復方法及びグラフェン膜の透過率測定装置に関する。特に、グラフェン膜のマイクロメートルオーダーの局所的な透過率を測定し、欠陥を修復する方法に関する。
【背景技術】
【０００２】
グラフェン膜はＳＰ２結合した炭素原子による平面状の結晶性炭素膜であり、高い光透過率と電気伝導性のため、多岐にわたる工業的な利用が期待されている。これまで、グラフェン膜の利用例として、透明導電膜や透明電極が数多く報告されている。また、最近、グラフェン膜を発熱体として用いる例も報告されている。
【０００３】
一方、グラフェン膜の形成において、基板上にグラフェン膜が一様に形成されるものはなく、また、結晶性炭素膜において欠陥が生じる問題がある。平面状の結晶性炭素膜が積層した構造を有するグラフェン膜は、層数が異なったり、欠陥を有したりすることにより、光透過性や電気伝導性を含め様々な物性も異なってくる。グラフェン膜の層数の算出は、例えば、グラフェン膜の透過率を算出して換算する方法が知られている。また、グラフェン膜の欠陥の評価には、ラマン分光測定を用いた評価方法が知られている。
【０００４】
グラフェン膜の透過率を大気中で測定するためには、例えば、ヘーズメータが従来用いられている。ヘーズメータを用いた場合、透明基板に白色光を照射し、基板からの透過光の強度を、積分球奥に設置された受光素子によって検出することにより、透過率を測定する。ヘーズメータでの測定範囲は、光がどれだけ絞られているかに依存するが、１ｃｍ２程度である。したがって、グラフェン膜の透過率を測定する場合、少なくとも１ｃｍ角のグラフェン膜が必要である。このため、微小な領域（例えばミクロン単位）にしか存在しないグラフェン膜の透過率をヘーズメータにより測定することは困難であった。これは光を絞りすぎると透過光の強度が得られず、信号がノイズに埋もれてしまうためである。そのため、微小領域のグラフェン膜の透過率を測定する技術の確立が急務となっている。
【０００５】
また、基板上にグラフェン膜を形成する段階での層数の制御について、例えば、非特許文献１には、グラフェンの原料分子が触媒金属の表面で化学反応してグラフェンが成長する過程を逐次的にモニターすることにより、グラフェンに含まれる炭素原子層数の精密に制御することが記載されている。また、特許文献１には、グラフェン膜が筒状に形成された構造を有するカーボンナノチューブにおいて、酸化処理によって生じた欠陥を真空加熱処理により除去する方法が記載されている。しかしながら、何れの方法も比較的大きな範囲のグラフェン膜の欠陥を検出したり、修復したりする技術であり、微小領域の欠陥を検出したり、特定の位置の欠陥を修復したりすることはできなかった。
【先行技術文献】
【特許文献】
【０００６】
【特許文献１】特開２００９−２５６１８９号公報
【非特許文献】
【０００７】
【非特許文献１】J. Appl. Phys. 111, 064324 (2012)
【発明の概要】
【発明が解決しようとする課題】
【０００８】
したがって、これまでは、グラフェン膜の局所的な透過率や層数を評価すること、特定の位置の欠陥を修復することについての取り組みはなされて来なかった。本発明は、上述の問題を解決するものであって、グラフェン膜のマイクロメートルオーダーの局所的な透過率を測定可能な測定装置及びグラフェン膜の欠陥修復方法を提供することを目的とする。
【課題を解決するための手段】
【０００９】
本発明の一実施形態によると、グラフェン膜の局所領域におけるラマン分光測定によりグラフェン膜の欠陥個所を検出し、該欠陥個所にレーザーを照射して、前記グラフェン膜の欠陥個所を修復するグラフェン膜の欠陥修復方法であって、前記局所領域の欠陥個所の修復は、共鳴ラマン散乱測定を行い、前記共鳴ラマン散乱測定において得られるスペクトルで、１３１０ｃｍ−１以上１３５０ｃｍ−１以下の範囲内での最大のピーク強度をＤとしたときに、Ｄバンドが現れる局所的な領域を前記グラフェン膜の欠陥個所として識別し、前記グラフェン膜の欠陥個所として識別された個所にカーボンソースを与えながらレーザーを照射して、該欠陥に前記カーボンソースを充填して修復を行なうグラフェン膜の欠陥修復方法が提供される。
【００１０】
また、本発明の一実施形態によると、グラフェン膜の局所領域に測定用レーザーを照射して透過率を測定してグラフェン膜の欠陥個所を検出し、該欠陥個所に修復用レーザーを照射して、前記グラフェン膜の局所領域の欠陥を修復するグラフェン膜の欠陥修復方法であって、前記局所領域の欠陥の修復は、前記透過率に基づいて前記グラフェン膜の層数のバラツキを算出し、前記グラフェン膜の層数のバラツキを前記測定用レーザーの強度よりも大きな強度の修復用レーザーを照射して修復を行なうグラフェン膜の欠陥修復方法が提供される。
【００１１】
また、本発明の一実施形態によると、グラフェン膜の局所領域の欠陥を修復するためにレーザー光を照射して基材上に設けられたグラフェン膜の透過率を算出して透過率測定装置であって、所定の波長のレーザーを発振するレーザー光源と、前記レーザー光源に対向して配置され、前記レーザー光を透過する基材上に設けられたグラフェン膜を透過したレーザーの強度を測定する検出器と、前記レーザー光を透過する基材上に設けられたグラフェン膜と前記検出器との間に配設され、前記レーザーの波長以外の信号を除去するフィルターとを有し、前記レーザー光源と前記フィルターとの間に配置された前記レーザーを透過する基板上に設けられたグラフェン膜の局所位置に前記レーザーを照射し、前記グラフェン膜を透過した前記レーザーの強度を、前記フィルターを介して、前記検出器で検出し、前記グラフェン膜の透過率を算出する手段を備えるグラフェン膜の透過率測定装置が提供される。
【００１２】
前記グラフェン膜の透過率測定装置において、前記基材上に設けられたグラフェン膜は、移動可能なステージに載置されてもよい。
【００１３】
前記グラフェン膜の透過率測定装置において、共鳴ラマン散乱測定部をさらに備え、前記グラフェン膜に対して共鳴ラマン散乱測定を行ってもよい。
【００１４】
本発明の一実施形態によると、所定の波長のレーザーを発振するレーザー光源と、前記レーザー光源に対向して配置され、前記レーザー光を透過する基材上に設けられたグラフェン膜を透過したレーザーの強度を測定する検出器と、前記レーザー光を透過する基材上に設けられたグラフェン膜と前記検出器との間に配設され、前記レーザーの波長以外の信号を除去するフィルターとを有し、前記レーザー光源と前記フィルターとの間に配置された前記レーザーを透過する基板上に設けられたグラフェン膜の局所位置に前記レーザーを照射し、前記グラフェン膜を透過した前記レーザーの強度を、前記フィルターを介して、前記検出器で検出し、前記グラフェン膜の透過率を算出する手段を備えるグラフェン膜の透過率測定装置が提供される。
【発明の効果】
【００１５】
本発明によると、グラフェン膜のマイクロメートルオーダーの局所的な透過率を測定可能な測定装置及びグラフェン膜の欠陥修復方法を提供することができる。
【図面の簡単な説明】
【００１６】
【図１】本発明の一実施形態に係る透過率測定装置１００を示す模式図である。
【図２】本発明の一実施形態に係る透過率測定装置２００を示す模式図である。
【図３】本発明の一実施形態に係る透過率測定装置３００を示す模式図である。
【図４】本発明の一実施例に係るグラフェン膜の有無と検出器１３０の出力値との関係を示す図である。
【図５】本発明の一実施例に係るグラフェン膜の有無と検出器１３０の出力値との関係を示す図である。
【図６】本発明の一実施例に係る透過率測定装置３００を用いて測定された透過率とヘーズメータにより測定された透過率から見積もったグラフェン膜の層数との相関を示す模式図である。
【図７】本発明の一実施例に係るファンデルパウ素子の光学顕微鏡像である。
【図８】本発明の一実施例に係るファンデルパウ素子のグラフェン膜のラマンスペクトルである。
【発明を実施するための形態】
【００１７】
以下、図面を参照して本発明に係るグラフェン膜の欠陥修復方法及びグラフェン膜の透過率測定装置について説明する。但し、本発明のグラフェン膜の欠陥修復方法及びグラフェン膜の透過率測定装置は、以下に示す実施の形態及び実施例の記載内容に限定して解釈されるものではない。なお、本実施の形態及び実施例で参照する図面において、同一部分又は同様な機能を有する部分には同一の符号を付し、その繰り返しの説明は省略する。
【００１８】
本発明は、従来測定が困難であったマイクロメートルオーダーの領域範囲でのグラフェン膜の局所透過率測定を実現し、局所領域の欠陥個所の修復を実現するものである。本発明は、従来の白色光を光源に用いるヘーズメータに替えて、レーザーを用いることにより、マイクロメートルオーダーの領域範囲での局所透過率測定または共鳴ラマン散乱測定を行なって欠陥箇所を識別し、レーザー加工を組み合わせることにより、グラフェン膜の欠陥個所の修復を行うものである。
【００１９】
本明細書において、「局所」とは、マイクロメートルオーダーの領域範囲を意味し、１ｍｍ２未満の領域範囲をいう。本発明においては、好ましくは１００μｍ角以下又は１００μｍ以下の径、より好ましくは１０μｍ角以下又は１０μｍ以下の径、さらに好ましくは２μｍ角以下又は２μｍ以下の径の範囲の局所領域透過率測定及び欠陥箇所の修復を実現するものである。
【００２０】
（グラフェン膜の透過率測定装置の第１の実施形態）
まず、グラフェン膜の欠陥箇所を識別するため、グラフェン膜の透過率測定装置について説明する。図１は、本発明の一実施形態に係るグラフェン膜の透過率測定装置１００を示す模式図である。透過率測定装置１００は、レーザー光源１１０、検出器１３０及びフィルター１５０を備える。レーザーを透過する基材５０上に設けられたグラフェン膜１０が、レーザー光源１１０とフィルター１５０との間に配設される。
【００２１】
レーザー光源１１０は、所定の波長のレーザーを発振するレーザー光源１１０から発信されるレーザーの波長は、２００ｎｍ以上９００ｎｍ以下が好ましい。２００ｎｍよりも短い波長の光は、グライフェン膜に吸収されるため、好ましくない。また、レーザー光源１１０からグラフェン膜１０に照射されるレーザーは、１００μｍ以下の直径を有することが好ましい。レーザーの直径は、より好ましくは１０μｍ以下、さらに好ましくは２μｍ以下である。このような小さな直径を有するレーザーは、グライフェン膜１０の局所的な透過率を評価するのに効果的である。レーザー光源１１０としては、上記の波長範囲のレーザーを発信可能であれば、公知の光源を用いることができる。また、レーザー光源１１０は、発信したレーザーを上記の直径の範囲となるような光学系を備えてもよい。
【００２２】
検出器１３０は、レーザー光源１１０に対向して配置され、レーザー光を透過する基材５０上に設けられたグラフェン膜１０を透過したレーザーの強度を測定する装置である。検出器１３０は、グラフェン膜１０を透過して減衰したレーザーを検出可能な光検出器であれば公知のものを用いることができる。例えば、検出器として、フォトダイオード又は熱起電力を用いた検出器を用いることができる。
【００２３】
フィルター１５０は、レーザー光を透過する基材５０上に設けられたグラフェン膜１０と検出器１３０との間に配設され、グラフェン膜１０を透過したレーザーの波長以外の信号をノイズとして除去する。フィルター１５０は、基材５０上に設けられたグラフェン膜１０の後段に配設するが、光学的な影響を最小限にするため、基材５０に接して配設するのが好ましい。また、フィルター１５０と基材５０とを離隔して配設する場合は、強度補正を行うことが好ましい。
【００２４】
基材５０は、例えばグラフェン膜１０を配置する基板であって、レーザーを透過する部材であれば、可撓性を有する部材であってもよく、高い剛性を有する部材であってもよい。例えば、ガラス、シリコン、サファイア、ナノ結晶ダイヤモンド薄膜等の無機材料や、フェノール樹脂（ＰＦ）、エポキシ樹脂（ＥＰ）、メラミン樹脂（ＭＦ）、尿素樹脂（ユリア樹脂、ＵＦ）、不飽和ポリエステル樹脂（ＵＰ）、アルキド樹脂、ポリウレタン（ＰＵＲ）、熱硬化性ポリイミド（ＰＩ）、ポリエチレン（ＰＥ）、高密度ポリエチレン（ＨＤＰＥ）、中密度ポリエチレン（ＭＤＰＥ）、低密度ポリエチレン（ＬＤＰＥ）、ポリプロピレン（ＰＰ）、ポリ塩化ビニル（ＰＶＣ）、ポリ塩化ビニリデン、ポリスチレン（ＰＳ）、ポリ酢酸ビニル（ＰＶＡｃ）、テフロン（登録商標）（ポリテトラフルオロエチレン、ＰＴＦＥ）、ＡＢＳ樹脂（アクリロニトリルブタジエンスチレン樹脂）、ＡＳ樹脂、アクリル樹脂（ＰＭＭＡ）、ポリアミド（ＰＡ）、ナイロン、ポリアセタール（ＰＯＭ）、ポリカーボネート（ＰＣ）、変性ポリフェニレンエーテル（ｍ−ＰＰＥ、変性ＰＰＥ、ＰＰＯ）、ポリブチレンテレフタレート（ＰＢＴ）、ポリエチレンテレフタレート（ＰＥＴ）、グラスファイバー強化ポリエチレンテレフタレート（ＧＦ−ＰＥＴ）、環状ポリオレフィン（ＣＯＰ）、ポリジメチルシロキサン（ＰＤＭＳ）、ポリフェニルサルファイド（ＰＰＳ）、ポリエーテルサルホン（ＰＥＳ）、ポリエチレンナフタレート（ＰＥＮ）等の有機材料を用いることができるが、これらに限定されるものではない。基材５０の厚みは、レーザーを透過してグラフェン膜１０の透過率を測定可能であれば特に制限はないが、レーザーの減衰の観点から、可能な限り薄いほうが好ましい。
【００２５】
透過率測定装置１００によりグラフェン膜１０の透過率を測定するには、レーザー光源１１０から所定の波長のレーザーを発振して、レーザー光源１１０とフィルター１５０との間に配置された基板５０上に設けられたグラフェン膜１０の選択された局所位置にレーザーを照射する。グラフェン膜１０を透過したレーザーの強度を、フィルター１５０を介して検出する。グラフェン膜１０が配設されていない基材５０を透過したレーザーの強度と、グラフェン膜１０が配設された基材５０を透過したレーザーの強度から、グラフェン膜の局所的な透過率を算出する。グラフェン膜１０を透過したレーザーの強度から、グラフェン膜の局所的な透過率を算出する手段としては、公知のコンピュータを用いた計算処理等が挙げられる。
【００２６】
本実施形態に係る透過率測定装置１００は、グラフェン膜１０にレーザーを照射することにより、グラフェン膜１０のマイクロメートルオーダーの局所的な透過率を測定することができる。透過率測定装置は、グラフェン膜の透過率測定には、限定されない。
【００２７】
（第２の実施形態）
本発明に係る透過率測定装置の第２の実施形態として、図２を参照して、移動可能なステージ２５０を備えた透過率測定装置２００について説明する。透過率測定装置２００は、レーザー光源１１０、検出器１３０、フィルター１５０及び移動可能なステージ２５０を備える。レーザーを透過する基材５０上に設けられたグラフェン膜１０が、ステージ２５０に載置され、レーザー光源１１０とフィルター１５０との間に配設される。図２においては、フィルター１５０をステージ２５０の後段に配設した例を示したが、本発明はこれに限定されるものではなく、フィルター１５０を基材５０とステージ２５０との間に配設してもよく、また、基材５０を載置するステージ２５０の部分にフィルター１５０を一体に構成してもよい。
【００２８】
本実施形態においては、グラフェン膜１０が配設された基材５０を移動可能なステージ２５０に載置することにより、グラフェン膜１０を走査しながら、グラフェン膜１０を透過したレーザーの強度を検出し、グラフェン膜１０の局所的な透過率をグラフェン膜１０全体にわたり算出することができる。グラフェン膜１０の表面全体を２次元的に走査可能なように、ステージ２５０は、Ｘ軸方向及びＹ軸方向の少なくとも２つの軸方向に移動可能であることが好ましい。また、図示しないが、透過率測定装置２００は、ステージ２５０を移動させる駆動部及びステージ２５０の位置を制御する制御部を備えることが好ましい。このような駆動部及び制御部を備えることにより、自動制御によりグラフェン膜１０を配置したステージ２５０を移動させながら、グラフェン膜１０の局所的な透過率を連続して測定して、グラフェン膜１０全体の透過率及びその分布を測定することができる。
【００２９】
（第３の実施形態）
グラフェンの品質の評価方法の１つとして、共鳴ラマン散乱測定法によるＧ／Ｄ比の検討が一般に行われている。Ｇ／Ｄ比とは、共鳴ラマン散乱測定法において得られるスペクトルで、１５６０ｃｍ−１以上１６００ｃｍ−１以下の範囲内での最大のピーク強度をＧ、１３１０ｃｍ−１以上１３５０ｃｍ−１以下の範囲内での最大のピーク強度をＤとしたときの比である。ラマンスペクトルにおいて、１５９０ｃｍ−１付近に見られるラマンシフトはＧバンドと呼ばれ、グラファイトに由来する。一方、１３５０ｃｍ−１付近に見られるラマンシフトはＤバンドと呼ばれ、アモルファスカーボンやグラファイトの欠陥に由来する。したがって、Ｄバンドが現れる局所的な領域をグラフェン膜１０の欠陥として識別することができる。グラフェン膜のＧ／Ｄ比が大きいほど、欠陥が少なく高品質のグラフェン膜であると評価することができる。ここで、ラマンＧ／Ｄ比を評価するときは、一般に波長５３２ｎｍを用いる。
【００３０】
本発明に係る透過率測定装置の第３の実施形態として、図３を参照して、共鳴ラマン散乱測定部３９０をさらに備えた透過率測定装置３００について説明する。透過率測定装置３００は、レーザー光源１１０、検出器１３０、フィルター１５０及び共鳴ラマン散乱測定部３９０を備える。共鳴ラマン散乱測定部３９０は、レーザー照射により生じた共鳴ラマン散乱を検出可能な、レーザー光源１１０側の位置に配設される。共鳴ラマン散乱測定部３９０を備える場合、レーザー光源１１０から発振されるレーザーの代表的な波長は５３２ｎｍであるが、本発明はこれに限定されるものではなく、第１の実施形態で説明した波長の範囲のレーザーであれば用いることができる。
【００３１】
透過率測定装置３００は、共鳴ラマン散乱測定部３９０を備えることにより、グラフェン膜１０を透過したレーザーの強度を検出した局所的な範囲の共鳴ラマン散乱測定を行うことができる。また、透過率測定装置３００は、グラフェン膜１０の透過率を算出するとともに、共鳴ラマン散乱測定を同時に行うこともできる。したがって、透過率測定装置３００においては、グラフェン膜１０の局所的な透過率の測定と欠陥の評価とを行うことができる。
【００３２】
また、図３においては、第１の実施形態の透過率測定装置１００に共鳴ラマン散乱測定部３９０を配設した例を示したが、本発明はこれに限定されるものではない。第２の実施形態の透過率測定装置２００に示した移動可能なステージ２５０をさらに備える構成とすることもできる。透過率測定装置３００にステージ２５０をさらに備えることにより、グラフェン膜１０を配置したステージ２５０を移動させながら、グラフェン膜１０を透過したレーザーの強度を検出し、グラフェン膜１０の局所的な透過率をグラフェン膜１０全体にわたり算出することができる。また同様に、グラフェン膜１０を走査しながら、グラフェン膜１０を透過したレーザーの強度を検出した部分の共鳴ラマン散乱測定を行うことができる。
【００３３】
なお、透過率測定装置３００がステージ２５０を備える場合、第２の実施形態において説明したように、グラフェン膜１０は、ステージ２５０に載置され、レーザー光源１１０とフィルター１５０との間に配設される。また、フィルター１５０を基材５０とステージ２５０との間に配設してもよく、また、基材５０を載置するステージ２５０の部分にフィルター１５０を一体に構成してもよい。
【００３４】
（グラフェン膜の層数算出方法）
従来のヘーズメータを用いた場合、単層のグラフェンの光透過率は、９７．７％程度であり、総数が１層増す毎に、その累乗で光透過率は低下することが一般に知られている。ヘーズメータは光源として白色光を用いるが、本発明に係る透過率測定装置はレーザー光源を用いるため、単層のグラフェンの光透過率がヘーズメータで測定した場合とは異なる。したがって、本発明に係るグラフェン膜の層数算出方法においては、ヘーズメータにより層数が既知のグラフェン膜について、本発明に係る透過率測定装置を用いて事前に光透過率を求めて、光透過率とグラフェン膜の層数との相関をとることにより、層数が未知のグラフェン膜について層数を算出することができる。
【００３５】
透過率測定装置１００を用いてグラフェン膜１０の層数を算出する場合、レーザー光源１１０から所定の波長のレーザーを発振して、レーザーを透過する基材５０上に設けられたグラフェン膜１０の選択された局所位置にレーザーを照射する。グラフェン膜１０を透過したレーザーの強度を、フィルター１５０を介して検出する。グラフェン膜１０が配設されていない基材５０を透過したレーザーの強度と、グラフェン膜１０が配設された基材５０を透過したレーザーの強度から、グラフェン膜１０の局所的な透過率を算出する。
【００３６】
上述したように、本発明においては、層数が既知のグラフェン膜を用いて、透過率測定装置１００により、光透過率とグラフェン膜の層数との相関を事前に求める。光透過率とグラフェン膜の層数との相関から、得られたグラフェン膜１０の局所的な透過率に基づいて、グラフェン膜１０の層数を算出することができる。このような光透過率とグラフェン膜の層数との相関をデータベースとして備えることにより、透過率測定装置１００は、層数が未知のグラフェン膜について、層数を自動的に算出することができる。
【００３７】
また、透過率測定装置２００を用いてグラフェン膜１０の層数を算出する場合、グラフェン膜１０が配設された基材５０を移動可能なステージ２５０に載置することにより、グラフェン膜１０を配置したステージ２５０を移動させながら、グラフェン膜１０を透過したレーザーの強度をグラフェン膜１０全体に対して局所的に検出し、グラフェン膜１０の透過率を算出する。上述したように、透過率測定装置２００においても、光透過率とグラフェン膜の層数との相関をデータベースとして備えることにより、層数が未知のグラフェン膜について、層数を自動的に算出することができる。また、上述したように、平面状の結晶性炭素膜が積層した構造を有するグラフェン膜は、局所的に層数が異なることがある。透過率測定装置２００においては、グラフェン膜１０を自動制御によりステージ２５０を移動させ、グラフェン膜１０の局所的な透過率を連続して測定して、グラフェン膜１０全体について、層数及びその分布を測定することができる。
【００３８】
また、透過率測定装置３００を用いた場合、グラフェン膜１０の層数を算出するとともに、ラマンＧ／Ｄ比によりグラフェン膜１０の欠陥を評価することもできる。また、Ｄバンドが現れる局所的な領域をグラフェン膜１０の欠陥として識別することができる。透過率測定装置３００がステージ２５０を備える場合は、グラフェン膜１０全体について、層数及びその分布を測定するとともに、グラフェン膜１０の欠陥の評価を行うこともできる。
【００３９】
（グラフェン膜の欠陥修復方法）
識別グラフェン膜の欠陥を修復する方法について、以下に説明する。本発明に係るグラフェン膜の欠陥修復方法は、レーザーを用いたラマン分光測定または透過率測定により、グラフェン膜の欠陥を検出し、グラフェン膜の局所的な欠陥を修復することができる。レーザーを用いたラマン分光測定または本発明に係る透過率測定装置は、１つのレーザー光源を備えた構成として説明したが、グラフェン膜の欠陥を修正するためにグラフェン膜に照射するレーザーの強度を、グラフェン膜の欠陥を評価するときに用いるレーザーの強度よりも強くする必要がある場合には、１つのレーザー光源で照射する強度を変更しもよく、グラフェン膜の一部を除去するために、高強度のレーザーを発振する別途のレーザー光源を備えるようにしてもよい。
【００４０】
透過率測定装置１００をグラフェン膜の欠陥修復方法として用いる場合、レーザー光源１１０から所定の波長のレーザーを測定用の第１の強度で発振して、レーザー光源１１０とフィルター１５０との間に配置された基板５０上に設けられたグラフェン膜１０の選択された局所位置にレーザーを照射する。グラフェン膜１０を透過したレーザーの強度を、フィルター１５０を介して検出する。グラフェン膜１０が配設されていない基材５０を透過したレーザーの強度と、グラフェン膜１０が配設された基材５０を透過したレーザーの強度から、グラフェン膜１０の局所的な透過率を算出する。光透過率とグラフェン膜の層数との相関に基づいて、グラフェン膜１０の透過率から層数を算出する。
【００４１】
算出されたグラフェン膜１０の層数が少ない部分を欠陥として識別する。すなわち、グラフェン膜１０の層数が少ない部分とは、そのグラフェン層に欠陥（穴）がある部分である。このような局所的な欠陥がある位置にカーボンソースを与えながら、レーザーを照射して、グラフェン膜の局所的な欠陥にカーボンソースを充填して修復を行なうことができる。
【００４２】
また、透過率測定装置２００をグラフェン膜の欠陥修復方法として用いる場合、グラフェン膜１０が配設された基材５０を移動可能なステージ２５０に載置することにより、グラフェン膜１０を配置したステージを移動させながら、グラフェン膜１０を透過したレーザーの強度を検出し、グラフェン膜１０の透過率を算出する。光透過率とグラフェン膜の層数との相関に基づいて、グラフェン膜１０の透過率から層数を算出する。算出されたグラフェン膜１０の層数が少ない部分を欠陥として識別し、グラフェン膜の局所的な欠陥がある位置にカーボンソースを与えながら、レーザーを照射して、グラフェン膜の局所的な欠陥を修復することができる。
【００４３】
透過率測定装置２００を用いた場合、グラフェン膜１０全体について局所的に算出した層数に基づいて欠陥の分布をマッピングした後に、グラフェン膜１０の局所的な欠陥を修復することもできる。
【００４４】
また、上述したように、グラフェン膜の欠陥の評価方法としては、共鳴ラマン散乱を測定して、１３１０ｃｍ−１以上１３５０ｃｍ−１以下の範囲内での最大のピーク強度をＤとしたときに、Ｄバンドが現れる局所的な領域をグラフェン膜１０の欠陥として識別することもできる。透過率測定装置３００を用いた場合、共鳴ラマン散乱測定部３９０により、グラフェン膜１０に対して共鳴ラマン散乱測定を行い、共鳴ラマン散乱測定において得られたスペクトルで、１３１０ｃｍ−１以上１３５０ｃｍ−１以下の範囲内での最大のピーク強度をＤとしたときに、Ｄバンドが現れる局所的な領域をグラフェン膜１０の欠陥として識別し、グラフェン膜１０の局所的な欠陥がある位置にカーボンソースを与えながらレーザーを照射して、欠陥にカーボンソースを充填して修復を行ってもよい。
【００４５】
また、透過率測定装置３００がステージ２５０を備える場合は、グラフェン膜１０を配置したステージを移動させながら、共鳴ラマン散乱測定を行い、グラフェン膜１０全体について、局所的な共鳴ラマン散乱測定において得られるスペクトルで、Ｄバンドが現れる局所的な領域を欠陥として識別することができる。グラフェン膜１０の局所的な欠陥がある位置にカーボンソースを与えながらレーザーを照射して、グラフェン膜１０の局所的な欠陥を修正することもできる。グラフェン膜１０の局所的な欠陥及びその分布を測定するとともに、Ｄバンドが現れる局所的な領域をグラフェン膜１０の欠陥として識別し、グラフェン膜１０の局所的な欠陥がある位置にカーボンソースを与えながらレーザーを照射して、グラフェン膜１０の局所的な欠陥を修正することもできる。
【００４６】
また、本発明に係るグラフェン膜の欠陥修復方法は、グラフェン膜の成膜工程において、in situの欠陥修復に利用するようにしてもよい。すなわち、グラフェン膜の成膜装置に、上述した透過率測定装置の光学系および測定系を配置し、成膜中のグラフェン膜の局所的な欠陥を認識して、局所的な欠陥ある位置にレーザーを照射して、グラフェン膜１０の局所的な欠陥を修正することもできる。
【００４７】
なお、本発明においては、グラフェン膜１０の欠陥の評価に、グラフェン膜１０の透過率、層数及びＤバンドから２以上を選択して、併用することもできる。
【００４８】
（グラフェン膜の層数制御方法）
上述したように、本発明に係る透過率測定装置を用いることにより、グラフェン膜の層数を算出することができる。一方、本発明においては、光源としてレーザーを用いるため、レーザーの強度を大きくすることにより、グラフェン膜の一部を除去することもできる。すなわち、グラフェン膜の透過率に基づいてグラフェン膜の層数のバラツキを算出し、グラフェン膜の層数のバラツキを測定用レーザーの強度よりも大きな強度の修復用レーザーを照射して修復を行なうこともできる。高強度のレーザーをグラフェン膜に局所的に照射することにより、熱振動によりグラフェン膜の一部を剥離させたり、大気中の酸素によりグラフェン膜の一部の炭素を燃焼（二酸化炭素として除去）したりすることができる。面内でグラフェン膜の層数が均一になることを目的とした場合、レーザーを用いて透過率測定と層数制御を同時に行う。局所透過率を測定し、設定した層数（透過率）になるようにグラフェン膜をレーザーで一層ずつ削っていく。削った後に再度層数を確認し、設定した層数になるまでこの操作を繰り返す。グラフェン膜に対してこの操作を行うことにより、面内でのグラフェン膜の層数を均一にすることができる
【００４９】
なお、グラフェン膜の一部を除去するために照射するレーザーの強度は、グラフェン膜の層数を算出するときに用いるレーザーの強度よりも強くする必要がある。上述した本発明に係る透過率測定装置は、１つのレーザー光源を備えた構成として説明したが、以下のグラフェン膜の層数制御方法においては、１つのレーザー光源で照射する強度を変更しもよく、グラフェン膜の一部を除去するために、高強度のレーザーを発振する別途のレーザー光源を備えるようにしてもよい。
【００５０】
透過率測定装置１００を用いてグラフェン膜１０の層数を制御する場合、レーザー光源１１０から所定の波長のレーザーを測定用の第１の強度で発振して、レーザーを透過する基材５０上に設けられたグラフェン膜１０に照射する。グラフェン膜１０を透過したレーザーの強度を、フィルター１５０を介して検出する。グラフェン膜１０が配設されていない基材５０を透過したレーザーの強度と、グラフェン膜１０が配設された基材５０を透過したレーザーの強度から、グラフェン膜１０の透過率を算出する。光透過率とグラフェン膜の層数との相関に基づいて、グラフェン膜１０の透過率から層数を算出する。
【００５１】
所定の層数を超過して積層したグラフェン膜１０に、測定用の第１の強度よりも大きな第２の強度のレーザーを照射して、所定の層数を超過した分のグラフェン膜を除去する。ここで、照射するレーザーの第２の強度とは、グラフェン膜１０に局所的に照射することにより、熱振動によりグラフェン膜の一部を剥離させたり、大気中の酸素によりグラフェン膜の一部の炭素を燃焼（二酸化炭素として除去）したりすることができる強度である。このように所定の層数を超過した分のグラフェン膜を除去することにより、層数が制御された高品質のグラフェン膜を得ることが可能となる。このようなグラフェン膜の層数制御方法は従来知られておらず、白色光を用いるヘーズメータでは実現することはできない。
【００５２】
また、透過率測定装置２００を用いてグラフェン膜１０の層数を制御する場合、グラフェン膜１０が配設された基材５０を移動可能なステージ２５０に載置することにより、グラフェン膜１０を走査しながら、グラフェン膜１０を透過したレーザーの強度を検出し、グラフェン膜１０の透過率を算出する。光透過率とグラフェン膜の層数との相関に基づいて、グラフェン膜１０の透過率から層数を算出する。透過率測定装置１００を用いた場合と同様に、所定の層数を超過して積層したグラフェン膜１０に、測定用の第１の強度よりも大きな第２の強度のレーザーを照射して、所定の層数を超過した分のグラフェン膜を除去する。
【００５３】
透過率測定装置２００を用いた場合は、移動可能なステージ２５０により、グラフェン膜１０を配置したステージ２５０を移動させながら、グラフェン膜１０の層数を算出し、所定の層数を超過して積層したグラフェン膜１０に、測定用の第１の強度よりも大きな第２の強度のレーザーを照射して、所定の層数を超過した分のグラフェン膜を局所的に除去することができる。また、透過率測定装置２００を用いた場合、グラフェン膜１０全体について局所的な層数の分布をマッピングした後に、所定の層数を超過した部分のグラフェン膜を除去することもできる。
【００５４】
また、透過率測定装置３００を用いた場合、グラフェン膜１０の層数を算出するとともに、ラマンＧ／Ｄ比によりグラフェン膜１０の欠陥を評価することもできる。また、Ｄバンドが現れる局所的な領域をグラフェン膜１０の欠陥として識別することができる。これにより、欠陥のある／または欠陥が多い層のグラフェン膜のみを除去して、グラフェン膜１０の層数を制御することもできる。透過率測定装置３００がステージ２５０を備える場合は、グラフェン膜１０全体について、層数及びその分布を測定するとともに、グラフェン膜１０の欠陥の評価を行い、欠陥のある／または欠陥が多い層のグラフェン膜のみを除去して、グラフェン膜１０の層数を制御することもできる。
【実施例】
【００５５】
（測定試料）
本発明者らによる国際公開ＷＯ２０１１／１１５１９７に記載のマイクロ波表面波プラズマ化学気相成長法により、銅箔上にグラフェン膜を合成した。基材として石英基板を用い、合成したグラフェン膜を石英基板へ転写した。なお、グラフェン膜の転写には、ポリメタクリル酸メチル樹脂（PMMA）を使用した。最後に、測定試料は、アセトンに浸潤させた。
【００５６】
（実施例１）
実施例１の局所透過率測定を行うために、図３に示した透過率測定装置３００を用いた。サンプルの下にラインフィルタを配置している。レーザーの波長以外の信号はノイズとして除去できるようにしている。５３２ｎｍのレーザーを発振するレーザー光源を用いた。レーザー光源のアパーチャは１０％に設定した。光学顕微鏡により、レーザーを照射する領域（座標）を決定し、測定試料にレーザーを照射して、検出器の出力から透過率を求めた。
【００５７】
図４は、ヘーズメータにより見積もられた層数が１層のグラフェン膜を石英基板上に転写し、石英基板上にグラフェン膜が存在する領域と存在しない領域にレーザーを照射して、検出器１３０からの出力を測定した結果である。グラフェン膜が存在する領域と存在しない領域の切り替えは、ステージ２５０を動かすことにより行った。図中の期間Ａは石英基板上に配設されたグラフェン膜にレーザーが照射されている期間を示し、期間Ｂはグラフェン膜が存在しない石英基板にレーザーが照射されている期間を示す。図４の結果から、グラフェン膜が存在する領域と存在しない領域で出力が変化し、グラフェン膜が存在する領域での検出器１３０の出力値（Ａ）は、グラフェン膜が存在しない領域の出力値（Ｂ）よりも小さくなることが明らかである。
【００５８】
図５は、ヘーズメータにより見積もられた層数が６層のグラフェン膜を石英基板上に転写した測定試料について、石英基板上にグラフェン膜が存在する領域（Ｇｒ／Ｑｚ）と存在しない領域（Ｑｚ）にレーザーを照射して、検出器１３０からの出力を測定した結果である。グラフェン膜の層数が異なっても、図４と同様の結果が得られることがわかる。
【００５９】
（グラフェン膜の透過率測定）
上述した方法で合成したグラフェン膜を準備した。グラフェン膜の透過率と層数の相関を検証するため、層数が異なるグラフェン膜を複数種類準備し、石英基板へ転写して測定試料とした。本実施例用に、測定試料は４種類準備した。準備した各々の測定試料に対して、ヘーズメータ（日本電色工業株式会社：NDH  5000SP）を用いて透過率を測定した。上述したように、白色光を用いるヘーズメータでは、照射した光がグラフェン膜１層あたり２．３％吸収される。この理論値から、各々の測定試料に含まれるグラフェン膜の層数を見積もった。
【００６０】
その後、各々の測定試料に対して、透過率測定装置３００により、局所透過率測定を実施した。各々の測定試料に対して、グラフェン膜の存在する領域にレーザーを照射し、検出器１３０の出力値を得た。この測定は、各々の測定試料に対して、測定領域を変えて数か所行い、その平均を平均出力値とした。石英基板のみに対して、同様の測定を行い、グラフェン膜が存在する場合の出力値とグラフェン膜が存在しない場合の出力値との比率から、グラフェン膜の局所的な透過率を求めた。
【００６１】
（グラフェン膜の層数算出）
ヘーズメータにより見積もったグラフェンの層数と、透過率測定装置３００により求めた透過率とをグラフにプロットした。図６は、ヘーズメータにより測定された透過率から見積もったグラフェン膜の層数に、透過率測定装置３００を用いて測定された透過率をプロットしたグラフである。図６から、グラフェン膜の層数が増加するにつれて、局所透過率測定から得られた透過率が減少することが明らかとなった。得られたプロットに対して近似直線を引いたところ、本実施例に係る局所透過率はexp(-0.019x)に比例することが明らかとなった。ここで、指数関数の係数はグラフェン膜の吸収率に対応する。すなわち、本実施例から、グラフェン１層あたりレーザーが１．９％吸収されると見積もられ、白色光における理論値（２．３％）に類似した値であった。本実施例から、レーザーの透過率は、グラフェン膜の層数と相関があることが実証された。
【００６２】
（実施例２）
実施例１のグラフェン膜を用いたファンデルパウ素子に対して、微小領域のグラフェン膜の局所透過率の測定を行った。微小領域のグラフェン膜を用いたファンデルパウ素子は、石英基板上にグラフェン膜を転写後、公知のフォトリソグラフィ、金属蒸着、リフトオフプロセスにより作製した。素子内のグラフェン膜は９０μｍ四方の大きさである。なお、ファンデルパウ素子の作製方法の詳細は特願２０１２−２３４９０１に記載されている。作製したファンデルパウ素子の光学顕微鏡像を図７に示す。
【００６３】
グラフェン膜が存在する場所と存在しない場所にレーザーを照射することにより、それぞれについて検出器１３０の出力値を求め、その比率をからグラフェン膜の層数を算出した。その結果、透過率はグラフェン膜のみで７６．８％であった。１層あたり２．３％吸収するという理論値を適用すると、測定試料のグラフェン膜は約１２層であると見積もられた。
【００６４】
（共鳴ラマン散乱測定）
局所透過率を見積もった上述の測定試料に対して共鳴ラマン散乱測定を行った。図８に透過率測定装置３００による共鳴ラマン散乱の測定結果を示す。１６００ｃｍ−１近傍に存在するピーク（Ｇバンド）、及び２７００ｃｍ−１近傍に存在するピーク（２Ｄバンド）から、グラフェン膜が形成されていることが確認できた。
【符号の説明】
【００６５】
１０：グラフェン膜、５０：基材、１１０：レーザー光源、１３０：検出器、１５０：フィルター、２００：透過率測定装置、２５０：ステージ、３００：透過率測定装置、３９０：測定部
【図１】
2014238377.tif 000003
【図２】
2014238377.tif 000004
【図３】
2014238377.tif 000005
【図４】
2014238377.tif 000006
【図５】
2014238377.tif 000007
【図６】
2014238377.tif 000008
【図８】
2014238377.tif 000009
【図７】
2014238377.tif 000010